(57)【要約】  【課題】  高速切削および乾式切削においても、長寿命な表面被覆切削工具を提供する。  【解決手段】  基体２と、該基体表面に形成される被覆層６と、を具備した表面被覆部材であって、前記被覆層６の表面に、周期律表４、５、６族金属、Ａｌ、Ｓｉから選ばれる１種以上の元素と少なくとも酸素とを含有する１種の化合物からなる第１の相８Ａが散在し、かつ該第１の相を囲むようにして、周期律表４、５、６族金属、Ａｌ、Ｓｉから選ばれる１種以上の元素の炭化物、窒化物、炭窒化物から選ばれる１種の化合物からなる第２の相８Ｂを存在せしめる。＊    【選択図】  図５
2007119859.tif 000002
【特許請求の範囲】
【請求項１】
基体と、
該基体表面に形成される被覆層と、
を具備した表面被覆部材であって、
前記被覆層の表面に、周期律表４、５、６族金属、Ａｌ、Ｓｉから選ばれる１種以上の元素と少なくとも酸素とを含有する１種の化合物からなる第１の相が散在し、かつ該第１の相を囲むようにして、周期律表４、５、６族金属、Ａｌ、Ｓｉから選ばれる１種以上の元素の炭化物、窒化物、炭窒化物から選ばれる１種の化合物からなる第２の相を存在せしめたことを特徴とする表面被覆部材。
【請求項２】
前記第１の相が酸化アルミニウムからなり、前記第２の相が窒化チタンからなることを特徴とする請求項１記載の表面被覆部材。
【請求項３】
前記被覆層の表面において、前記第２の相の占める面積が、前記第１の相の占める面積よりも大きいことを特徴とする請求項１または２記載の表面被覆部材。
【請求項４】
前記被覆層の表面において、炭窒化チタンからなる相が、前記第１の相と前記第２の相の間に存在することを特徴とする請求項３記載の表面被覆部材。
【請求項５】
前記被覆層表面の最大高さ粗さＲｚが１．５μｍ以下であることを特徴とする請求項1乃至４いずれか記載の表面被覆部材。
【請求項６】
基体の表面に、少なくとも窒化チタン層と酸化アルミニウム層とを含む被覆層を形成する表面被覆部材の製造方法であって、
前記被覆層を形成する１つの層として、前記酸化アルミニウム層を成膜する工程と、
前記被覆層の最外層として前記窒化チタン層を成膜する工程と、
前記被覆層の表面において、前記窒化チタンからなる第２の相中に前記酸化アルミニウムからなる第１の相が散在して露出するまで前記窒化チタン層を研磨する工程と、
を有することを特徴とする表面被覆部材の製造方法。
【請求項７】
前記酸化アルミニウム層は、
前記窒化チタン層を構成する窒化チタン粒子の平均粒径よりも大きな平均粒径を有する酸化アルミニウム粒子により構成されることを特徴とする請求項６記載の表面被覆部材の製造方法。
【請求項８】
前記窒化チタン層に隣接する内層として炭窒化チタン層を成膜する工程と、
前記被覆層の表面に前記炭窒化チタン層の１部が露出するまで研磨する工程と、
を有することを特徴とする請求項６または７記載の表面被覆部材の製造方法。
【請求項９】
上面に形成されたすくい面と、
側面に形成された逃げ面と、
前記すくい面と前記逃げ面との交差稜線部に形成された切刃と、
を具備した切削工具であって、
請求項１乃至５いずれか記載の表面被覆部材で少なくともすくい面を構成するようにした切削工具。
【請求項１０】
前記すくい面に、前記切刃に隣接して形成されたランド面と、
前記ランド面に隣接して形成されたブレーカ面と、
を具備した切削工具であって、
前記すくい面における前記第１の相の面積比率が、前記ランド面よりも前記ブレーカ面において高いことを特徴とする請求項９記載の切削工具。
【発明の詳細な説明】
【技術分野】
【０００１】
本発明は、切削工具や摺動部材、金型等に使用される、優れた耐欠損性、耐溶着性及び耐摩耗性等の各特性を有する被覆層を表面に形成した表面被覆部材、およびそれを用いた切削工具に関する。
【背景技術】
【０００２】
従来より、鋳鉄、炭素鋼、ステンレス鋼等の金属の切削加工には、炭化タングステン基超硬合金、チタン基サーメットなどの硬質合金からなる基体表面に、炭化チタン、窒化チタン、炭窒化チタン等のチタン系化合物からなる機械的硬度に優れた硬質被覆膜を被着形成してなる表面被覆切削工具が広く用いられている。
【０００３】
しかしながら、切削速度の高速化、難削材と呼ばれる被削材への対応及び環境に配慮し切削液を用いない乾式下での切削加工が要求される現状においては、表面被覆切削工具の表面温度が著しく高くなる。そのため、工具表面の硬質被覆膜は高温に晒されて酸化され、酸化の進行に伴ってその耐摩耗性が徐々に低下する。また、切削工具の刃先近傍における被削材の切粉の溶着及び脱落が繰り返され、その際の衝撃によって刃先の一部が欠けるチッピングが発生したり、さらには刃先および刃先近傍がチッピングよりも大きく欠ける欠損が生じる。その結果、切削加工の寸法精度が低下し、加工面に傷などが発生してしまい、切削工具の寿命が短くなる。
【０００４】
したがって、今日の表面被覆切削工具には、耐摩耗性および耐溶着性の両特性を併せ持つことが求められている。そこでこれまでに、特許文献１では、酸化物からなる被覆膜、特にＡｌ２Ｏ３からなる被覆膜が、耐酸化性に優れ耐摩耗性が高いことが、特許文献２では、窒化チタン膜が、鉄などの被削材との反応性が低く、耐溶着性に優れていることが各々開示されている。また、特許文献１では、Ａｌ２Ｏ３の優れた耐摩耗性に加えて、Ａｌ２Ｏ３膜の面粗さをある規定値以下にすることで、Ａｌ２Ｏ３の耐溶着性が改善された表面被覆切削工具が提案されている。また、特許文献３では、酸化物、特にＡｌ２Ｏ３の耐焼き付き性、耐溶着性を改善するために、窒化チタンなどを工具表面に露出させることが開示されている。
【特許文献１】特公平８−１８１６３号公報
【特許文献２】特開２００４−５０３８５号公報
【特許文献３】特開平８−１１００５号公報
【発明の開示】
【発明が解決しようとする課題】
【０００５】
しかしながら、特許文献１に記載された表面被覆切削工具は、酸化物からなる被覆膜、特にＡｌ２Ｏ３からなる被覆膜を具備することで耐摩耗性に優れるが、前記Ａｌ２Ｏ３膜の面粗さをある規定値以下にすることで前記Ａｌ２Ｏ３膜の耐溶着性が改善されているものの、近年の切削速度の高速化にともなう焼き付きなどによる溶着性を十分に抑制させるまでは出来なかった。
【０００６】
また、特許文献２に記載された表面被覆切削工具は、ＴｉＮからなる被覆膜を具備することで耐溶着性に優れるが、高速切削による工具表面の高温化にともなう、すくい面のクレーター摩耗をはじめとする工具摩耗を充分に抑制することは出来なかった。
【０００７】
さらに、特許文献３に記載された表面被覆切削工具は、切刃稜線部の表面にはＡｌ２Ｏ３を一切露出させずＴｉＮのみを露出させることで、耐焼き付き性および耐溶着性を向上させることはできるが、すくい面上の被削材との摩擦が生じる領域、特にブレーカ面のようにクレーター摩耗が生じやすい領域においては、耐摩耗性能が不十分であった。
【０００８】
本発明は、上記問題点を解決するためになされたものであり、高速切削においても耐溶着性および耐摩耗性の両特性を充分に兼ね備えることで、長寿命な表面被覆部材およびそれを用いた切削工具を提供することを目的とする。
【課題を解決するための手段】
【０００９】
前記課題を解決するため、本発明の表面被覆部材は、基体と、該基体表面に形成される被覆層と、を具備した表面被覆部材であって、前記被覆層の表面に、周期律表４、５、６族金属、Ａｌ、Ｓｉから選ばれる１種以上の元素と少なくとも酸素とを含有する１種の化合物からなる第１の相が散在し、かつ該第１の相を囲むようにして、周期律表４、５、６族金属、Ａｌ、Ｓｉから選ばれる１種以上の元素の炭化物、窒化物、炭窒化物から選ばれる１種の化合物からなる第２の相を存在せしめたことを特徴としている。
【００１０】
このような構成により、優れた第１の相の耐酸化性おえよび第２の相の耐溶着性の両特性を有することが可能となる。第１の相の持つ優れた耐酸化性によって、クレーター摩耗など工具摩耗の進行を抑制することができるとともに、第２の相の優れた耐溶着性によって、焼き付き等による被削材の溶着、膜の剥離および工具の欠損などが抑制される。結果として、被削材に対する優れた耐溶着性による切り屑排出性の向上、特に鋼を被削材とする連続加工で優れた効果を発揮することができる。
【００１１】
特に、前記第１の相として酸化アルミニウムが、前記第２の相として窒化チタンが選択された場合、すなわち、前記被覆層の表面に酸化アルミニウムの相が散在し、前記酸化アルミニウムの相を囲むように窒化チタンの相を存在せしめた場合に、耐溶着性および耐酸化性が効果的に発揮されるとともに、これら２種の化合物の組み合わせにより容易かつ低コストで製造が可能であるため望ましい。
【００１２】
さらに、前記被覆層の表面に占める第２の相の面積が、第1の相の面積より大きいことで、第２の相を構成する窒化チタンの持つ優れた耐溶着性により被削材の溶着、膜の剥離および工具の欠損が充分に抑制された状態で、第１の相を構成する酸化アルミニウムの持つ優れた耐酸化性、耐摩耗性が発揮されるため望ましく、また、窒化チタンのもつ表面被覆部材、特に工具の使用済みの箇所の識別を容易にするという効果が発揮されるため望ましい。
【００１３】
また、前記被覆層の表面において、炭窒化チタンからなる相が、前記第１の相と前記第２の相の間に存在することが、炭窒化チタンの高硬度、および高靭性な特性が発揮され、工具摩耗の一要因であるこすれ摩耗が抑制されるため望ましい。
【００１４】
さらに、前記被覆層表面の最大高さ粗さＲｚが１．５μｍ以下であることが、前記表面被覆部材の表面における摺動性を向上させることができるため望ましい。
【００１５】
また、本発明の表面被覆部材の製造方法は、基体の表面に、少なくとも窒化チタン層と酸化アルミニウム層とを含む被覆層を形成する表面被覆部材の製造方法であって、前記被覆層を構成する１つの層として、前記酸化アルミニウム層を成膜する工程と、前記被覆層の最外層として前記窒化チタン層を成膜する工程と、前記被覆層の表面において、前記窒化チタンからなる第２の相中に前記酸化アルミニウムからなる第１の相が散在して露出するまで前記窒化チタン層を研磨する工程と、を有することにより、優れた耐溶着性と優れた耐摩耗性を併せ持ち、部材表面の平滑化による優れた摺動性を発揮する表面被覆部材を容易に製造できる。
【００１６】
さらに、前記表面被覆部材の製造方法において、前記酸化アルミニウム層は、前記窒化チタン層を構成する窒化チタン粒子の平均粒径よりも大きな平均粒径を有する酸化アルミニウム粒子により構成されることが、前記酸化アルミニウム層の表面に凹凸が適度に得られ、該凹部に窒化チタン粒子が入り込み易くなるため、その結果、研磨加工の際に、前記被覆層の表面において、第２の相中に第１の相が容易に散在させることができるため望ましい。
【００１７】
また、前記窒化チタン層に隣接する内層として炭窒化チタン層を成膜する工程と、前記被覆層の表面に前記炭窒化チタン層の１部が露出するまで研磨する工程と、を有する表面被覆部材の製造方法であることが、部材表面の平滑化による優れた摺動性を発揮し、炭窒化チタンの硬くて靭性に優れた特性を生かし、工具摩耗の一要因であるこすれ摩耗が抑制される表面被覆切削工具を容易に製造できるため望ましい。
【００１８】
さらに、上面に形成されたすくい面と、側面に形成された逃げ面と、前記すくい面と前記逃げ面との交差稜線部に形成された切刃と、を具備した切削工具であって、上記に示す表面被覆部材で少なくともすくい面にを構成するようにした切削工具であることが、クレーター摩耗などに対する耐摩耗性に優れると共に、優れた耐溶着性により切り屑排出性が向上し、結果として、工具寿命の長い優れた切削工具となるため望ましい。
【００１９】
また、前記すくい面に、前記切刃に隣接して形成されたランド面と、前記ランド面に隣接して形成されたブレーカ面と、を具備した切削工具であって、前記すくい面における前記第１の相の面積比率が、前記ランド面よりも前記ブレーカ面において高いことが、すくい面の各領域で要求される膜特性を、各々最適化させることが出来るため望ましい。具体的には、切り屑との摩擦により表面温度が高く酸化反応が生じやすい前記ブレーカ面では、前記酸化アルミニウム相の優れた耐酸化性、耐摩耗性が発揮され、切削温度がすくい面ほど高温ではなく、被削材の溶着、それによる膜の剥離や焼き付き、欠損が生じやすい前記ランド面では、前記窒化チタン相の優れた耐溶着性が発揮されるため望ましい。
【発明の効果】
【００２０】
本発明の表面被覆部材によれば、前記被覆層の表面に、周期律表４、５、６族金属、Ａｌ、Ｓｉから選ばれる１種以上の元素と少なくとも酸素とを含有する１種の化合物からなる第１の相が散在し、かつ該第１の相を囲むようにして、周期律表４、５、６族金属、Ａｌ、Ｓｉから選ばれる１種以上の元素の炭化物、窒化物、炭窒化物から選ばれる１種の化合物からなる第２の相を存在せしめたことによって、耐酸化性と耐溶着性において高い特性を発揮することができる。そのため、切削工具として用いた場合には、被削材の溶着による膜剥離や切刃のチッピングといった損傷を防ぐことができると共に、クレーター摩耗の進行を抑制することができ、結果として高速切削や、乾式切削での使用にも耐えうる長寿命な切削工具が得られる。
【発明を実施するための最良の形態】
【００２１】
本発明の表面被覆部材の実施形態としてスローアウェイチップ型の切削工具（以下工具１と略す）について、図面を参照して詳細に説明する。図１は、工具１を示す概略斜視図、図２は、図１のＡ−Ａ線要部拡大断面図である。また、図３および図４は、他の実施形態の要部拡大断面図、図５は、工具１のブレーカ面（ａ）およびランド面（ｂ）における被覆層の表面状態概略図である。
【００２２】
図１、図２において、工具１は略平板状をなし、主面にすくい面３、側面に逃げ面４を配し、すくい面３と逃げ面４との交差稜線部に切刃５を設けた基体２の表面に被覆層６を有する構成となっている。なお、図２に示すように、本実施形態の被覆層６は、最外層８として窒化チタン層を、該最外層８に隣接する層として酸化アルミニウム層７を有した構成となっている。
【００２３】
ここで、本発明による表面被覆部材は、被覆層の表面に、周期律表４、５、６族金属、Ａｌ、Ｓｉから選ばれる１種以上の元素と少なくとも酸素とを含有する１種の化合物からなる第１の相８Ａが散在し、かつ該第1の相を囲むようにして、周期律表４、５、６族金属、Ａｌ、Ｓｉから選ばれる１種以上の元素の炭化物、窒化物、炭窒化物から選ばれる１種の化合物からなる第２の相８Ｂを存在せしめたことを特徴としている。
【００２４】
図１および図２で示した本発明の一実施形態として、最外層８の表面において、第１の相８Ａが酸化アルミニウムからなり、第２の相８Ｂが窒化チタンからなる場合であり、すなわち、最外層８の表面には、酸化アルミニウムと窒化チタンが共に存在している。
【００２５】
ここで、最外層８の表面に酸化アルミニウムと窒化チタンを共存させる方法として、後述の製造方法以外に、酸化アルミニウム質と窒化チタン質を混合させた層などを成膜してもよいが、最外層８の表面を金属顕微鏡、走査型電子顕微鏡等を用いて観察した際に、図５に示すように、酸化アルミニウムからなる第１の相（酸化アルミニウム相）８Ａと窒化チタンからなる第２の相（窒化チタン相）８Ｂが明確に分離していることが好ましい。このような構成とすることで、酸化アルミニウムの優れた耐酸化性と窒化チタンの優れた耐溶着性を十分に発揮させることができる。すくい面３は耐酸化性および耐溶着性の両特性がともに要求されるため、最外層８の表面に酸化アルミニウム相８Ａと窒化チタン相８Ｂが局所的に存在するのではなく、酸化アルミニウム相８Ａが窒化チタン相８Ｂ中に散在していることで、すくい面３の耐酸化性および耐溶着性の両特性が効果的に発揮される。この際、酸化アルミニウム相８Ａと窒化チタン相８Ｂの面積の大小に関係なく、図５に示すように、酸化アルミニウム相８Ａを囲むように、窒化チタン相８Ｂが存在する表面状態をとることで、両特性が発揮される。なお特に、酸化アルミニウム相８Ａを構成する酸化アルミニウムの結晶構造が、α型結晶構造、κ型結晶構造または、α型とκ型結晶構造の混晶構造であることが、特に高温硬度や耐酸化性に優れるため望ましい。中でも、α型結晶構造からなる酸化アルミニウムが最も耐酸化性に優れる。
【００２６】
ここでは、本発明の一実施形態として、第１の相８Ａとして酸化アルミニウムからなる相を、第２の相８Ｂとして窒化チタンからなる相を選択したものを示したが、周期律表４、５、６族金属、Ａｌ、Ｓｉから選ばれる１種以上の元素と少なくとも酸素とを含有する１種の化合物は、酸化アルミニウムに限られるものではなく、酸化チタン（ＴｉＯ２）、炭酸化チタン（ＴｉＣＯ）、酸窒化チタン（ＴｉＮＯ）、炭窒酸化チタン（ＴｉＣＮＯ）、酸化ジルコニウム（ＺｒＯ２）などの他の酸素を含有する１種の化合物でも同様の効果を得ることが出来る。また、周期律表４、５、６族金属、Ａｌ、Ｓｉから選ばれる１種以上の元素の炭化物、窒化物、炭窒化物から選ばれる１種の化合物としても、窒化チタンに限られるものではなく、炭窒化チタン（ＴｉＣＮ）、炭化チタン（ＴｉＣ）、チタンとアルミの複合窒化物（（Ｔｉ，Ａｌ）Ｎ）、窒化クロム（ＣｒＮ）、窒化モリブデン（Ｍｏ２Ｎ）など他の周期律表４、５、６族金属、Ａｌ、Ｓｉから選ばれる１種以上の元素の炭化物、窒化物、炭窒化物から選ばれる１種の化合物でも同様の効果を得ることが出来る。
【００２７】
また、最外層８の表面において、窒化チタン相８Ｂの占める面積を酸化アルミニウム相８Ａの占める面積よりも大きくすることで、より一層効果的に両特性が発揮される。すなわち、窒化チタン相８Ｂが主要相として存在する。このような構成とすることで、表面被覆部材の表面における耐酸化性と耐溶着性が最適化される。加えて、窒化チタンが主要相として存在することで、窒化チタンのもつ表面被覆部材、特に、切削工具としての使用済みコーナーの箇所の識別を容易にするという機能も、効果的に発揮される。また、窒化チタン相８Ｂは金色の色調を有するため装飾機能も兼ね備えている。
【００２８】
またさらに、図５に示すように、酸化アルミニウム相８Ａと窒化チタン相８Ｂの間に、炭窒化チタン相８Ｃが存在することで、切削工具表面の耐摩耗性が向上される。これは、炭窒化チタンの硬くて靭性に優れた特性が発揮され、工具摩耗の一要因であるこすれ摩耗が抑制されるためである。本実施形態では図５に示すように、炭窒化チタン相８Ｃは、窒化チタン相８Ｂと酸化アルミニウム相８Ａの中間に挟まれたように露出している。このような構成により、酸化アルミニウム相８Ａのみが露出する領域より、より一層耐摩耗性に優れた工具表面が可能となる。
【００２９】
さらに、最外層８の表面における最大高さ粗さＲｚが１．５μｍ以下であることで、最外層８の平滑性を向上させることができ、結果として摺動性に優れ、切り屑の流れをスムーズにすることができる。さらに、最大高さ粗さＲｚが１．５μｍ以下であることに加えて、算術平均粗さＲａが０．３μｍ以下の範囲内にあることで、より一層表面の平滑性が優れ、切り屑排出性の向上が効果的に発揮される。
【００３０】
ここで、最外層８の表面の最大高さ粗さＲｚおよび算術平均粗さＲａは、例えば接触式表面粗さ測定器や、非接触式のレーザー顕微鏡等で、ランド面１３における被覆層６の表面を３箇所以上測定し、その平均値を最大高さ粗さＲｚおよび算術平均粗さＲａとすることができる。具体的な測定方法は、ＪＩＳ  Ｂ０６０１’０１に準拠して触針式表面粗さ測定器を用いて測定すればよく、かかる測定が困難な場合には、非接触式のレーザー顕微鏡や原子間力顕微鏡等の測定器を用い、被覆層６の最外層８の表面における凹凸形状を走査しながら見積もることによって測定することが可能である。この表面粗さ（Ｒｚ、Ｒａ）の測定においては、触針式表面粗さ測定器を用いる場合には、カットオフ値：０．２５ｍｍ、基準長さ：０．８ｍｍ、走査速度：０．１ｍｍ／秒にて測定する。
【００３１】
また、最外層８の少なくとも一部が、研磨加工されていることで、窒化チタンからなる最外層８の表面に酸化アルミニウム相８Ａを容易に散在させることができると共に、切削工具の表面における摺動性を向上させ、切り屑の流れをスムーズにさせるため、結果として、切り屑排出性が向上される。
【００３２】
ここで、最外層８の研磨加工方法としては、ブラスト処理、弾性砥石、ブラシ等による研磨加工を用いることが生産性もよく、確実に工具表面の全領域を研磨加工することができるため望ましい。特に、ドットブラシ、ホイールブラシ等を用い、ダイヤモンド砥粒を用いたブラシ加工にて研磨加工することで、後述するブレーカの底部まで十分に研磨加工することも可能となり、最外層８の平滑性をムラなく向上させることができる。
【００３３】
さらに、工具１の製造過程において、酸化アルミニウム層７および窒化チタン層８の成膜工程後に研磨工程を有する場合がある。その場合、酸化アルミニウム層７の成膜に有する酸化アルミニウムの平均粒径を、窒化チタン層の成膜に有する窒化チタンの平均粒径よりも大きなものを使用することが好ましい。このような構成とすることで、成膜過程の酸化アルミニウム層７の表面の凹凸が適度に得られ、そのような表面に適度な凹凸を有する酸化アルミニウム層７の上に窒化チタン層８を成膜することで、その酸化アルミニウム層７の適度な凹凸の凹部に窒化チタンの粒子が進入しやすくなる。この適度な酸化アルミニウム層７の凹凸の凹部に窒化チタン粒子が進入した状態で、最外層８を研磨加工することによって、上述した本発明の最外層８の表面に酸化アルミニウム相８Ａが散在し、その周りを囲むように窒化チタン相８Ｂが存在する表面構成が容易に形成される。なお、酸化アルミニウムの平均粒径が１．０〜３．０μｍの範囲に、窒化チタンの平均粒径が０．０１〜１．０μｍの範囲にあれば上述の作用が効果的に得られる。
【００３４】
ここで、酸化アルミニウム相８Ａおよび窒化チタン相８Ｂの平均粒径を測定するには、透過型電子顕微鏡を使用し、２０万〜２００万倍の倍率で観察した観察像より測定する。
【００３５】
また、一般的な切削工具では、図２乃至図４に示すようにすくい面３上に切り屑の流れを一定にして切り屑排出性を向上させるため、さまざまな形状のブレーカが形成されている。このようなブレーカを有する切削工具は、ブレーカ面１２において切り屑との摩擦が特に大きくなり、磨耗しやすい。そのため、前記ブレーカ面１２は、耐酸化性、耐摩耗性が強く要求される。一方、ランド面１３は、すくい面３上で発生する摩擦応力が大きいことから、被削材の溶着や、該溶着に起因する膜の剥離、切刃のチッピングや欠損等の損傷が発生しやすい。また、ランド面１３の欠損などにより生じる不具合は、ランド面１３に止まらず、隣接する切刃５、さらには逃げ面４にまで亀裂が到達し、その結果、逃げ面摩耗を引き起こす場合もある。このようなことから、ランド面１３は、耐溶着性、すなわち耐剥離性および耐欠損性が要求される。
【００３６】
そこで、図５（ａ）、（ｂ）に示されるように、すくい面３における酸化アルミニウム相８Ａの面積比率が、ブレーカ面１２よりもランド面１３において高いことで、上述した各領域で要求される特性を効果的に発揮することができる。具体的には、ブレーカ面１２では、酸化アルミニウム相８Ａがランド面１３においてよりも多く存在することで、耐酸化性に優れクレーター摩耗が抑制されるとともに、ランド面１３では、窒化チタン相８Ｂがブレーカ面１２においてよりも多く存在することで、耐溶着性に優れ被削材の溶着、膜の剥離、欠損が抑制される。その結果、優れた工具寿命を有した切削工具が得られる。
【００３７】
ここで、ブレーカ面１２とは、ブレーカ機能を有する面のことであり、工具表面において切り屑との摩擦が大きくクレーター摩耗が発生しやすい領域のことである。具体的には、図２に示すブレーカ面１２や、他の実施形態である図３または図４に示すブレーカ面１２’、１２”にあたる。図１および図２に示すように、すくい面３上にブレーカが凹部として形成される場合は、ブレーカ凹部の壁面をブレーカ面１２とする。
【００３８】
また、ランド面１３とは、いわゆるランド領域のことであり、刃先強度を維持するために、刃先の強化処理を施した領域１４に隣接し、すくい面３中央に向かって略平坦に延びて形成された領域のことである。具体的には、図２に示すランド面１３や、他の実施形態である図３および図４に示すランド面１３’、１３”にあたる。例えば、図２に示すように、すくい面３上にブレーカが凹部として形成される場合は、刃先の強化処理を施した領域１４からブレーカまでを連接するすくい面領域を、ランド面１３とする。また、図３に示すように、切刃５に隣接してランド面とブレーカ面が一体化して形成される場合には、刃先の強化処理を施した領域１４に隣接し、ブレーカ面までの略平坦な領域を、ランド面１３’とする。さらに、図４に示すような工具形状の場合のランド面は、切刃５の近傍領域とする。具体的には、図３の場合と同様、切れ刃５に隣接し、ブレーカ面までの略平坦な領域を、ランド面１３”とする。
【００３９】
なお、ブレーカ面１２とは、切り屑のカール作用を担う領域であれば良く、図２と異なり、ブレーカ面としてブレーカ底面を有した形状でも良く、上述の形状に限られるものではない。また、ランド面１３も、刃先強度を維持するために形成された領域のことであり、上述の形状に限られるものではない。例えば、前記効果が得られるような形状であれば、ランド面１３は曲面のように平坦な領域でなくとも良い。
【００４０】
このとき、上記面積比率を算出するには、金属顕微鏡を用いて５００〜１０００倍の倍率で観察し、その観察像を市販の画像解析ソフトを用いて算出する。例えば、ニレコ社製画像解析装置であるルーゼックスシリーズ等を使用することによって算出可能である。酸化アルミニウム相８Ａの面積比率は、各領域の任意の１００００μｍ２の面積中に存在するアルミニウム相８Ａの面積を算出して面積比率を算出する。
【００４１】
なお、前記面積比率の測定において、ブレーカー面１２およびランド面１３としては、上述した両領域と定義された面に限るものではなく、両領域で求められる機能を有した平坦面で測定が容易な領域で行なえば良い。
【００４２】
なお、本発明の工具１に使用する基体２としては、炭化タングステン（ＷＣ）、炭化チタン（ＴｉＣ）または炭窒化チタン（ＴｉＣＮ）と、所望により周期律表第４、５、６族金属の炭化物、窒化物、炭窒化物の群から選ばれる少なくとも１種からなる硬質相をコバルト（Ｃｏ）および／またはニッケル（Ｎｉ）の鉄族金属から成る結合相にて結合させた超硬合金やサーメット、または窒化珪素（Ｓｉ３Ｎ４）や酸化アルミニウム（Ａｌ２Ｏ３）質セラミック焼結体、立方晶窒化ホウ素（ｃＢＮ）、ダイヤモンドを主体とした超硬質焼結体等の硬質材料、または炭素鋼、高速度鋼、合金鋼等の金属等の高硬度材料を用いるとよい。図２では、炭化タングステン（ＷＣ）を主成分とした硬質相とコバルト（Ｃｏ）からなる結合相とで構成される超硬合金にて基体２が構成されている。基体２が超硬合金からなる場合には、硬度および靭性のバランスが良くて高速湿式切削加工用として安定した切削加工をすることができる。
【００４３】
さらに、本発明の工具１に使用する被覆層６としては、図２に示すように、前述した最外層８の窒化チタン層および最外層８に隣接する内層の酸化アルミニウム層７以外に、酸化アルミニウム層７に隣接し基体２に向かって順に、炭酸窒化チタン層６ａ、炭窒化チタン層６ｂ、窒化チタン層６ｃを有した被覆層を用いるのが好適である。このような構成により、炭窒化チタンの高いアスペクト比の微細柱状組織により耐欠損性、耐摩耗性が向上し、また、結合力が強化され耐剥離性に優れる。
【００４４】
（本発明の表面被覆切削工具の製造方法）
また、上述した本発明の表面被覆切削工具１を製造するには、まず、上述した硬質合金を焼成によって形成しうる金属炭化物、窒化物、炭窒化物、酸化物等の無機物粉末に、金属粉末、カーボン粉末等を適宜添加して混合し、プレス成形、鋳込成形、押出成形、冷間静水圧プレス成形等の公知の成形方法によって所定の工具形状に成形した後、真空中または非酸化性雰囲気中にて焼成することによって、上述した硬質材料からなる基体２を作製する。
【００４５】
さらに、該基体２の切刃５をなす部分にブラシや砥石を用いて、すくい面より刃先強化処理（ホーニング処理）を施し、刃先の強化処理を施した領域１４を形成する。
【００４６】
次に、基体２の表面に例えば化学気相蒸着（ＣＶＤ）法によって被覆層６を成膜する。
【００４７】
また、酸化アルミニウム層７を成膜するには、塩化アルミニウム（ＡｌＣｌ３）ガスを３〜２０体積％、塩化水素（ＨＣｌ）ガスを０．５〜３．５体積％、二酸化炭素（ＣＯ２）ガスを０．０１〜５．０体積％、硫化水素（Ｈ２Ｓ）ガスを０〜０．０１体積％、残りが水素（Ｈ２）ガスからなる混合ガスを用い、混合ガス流量を３０〜５０Ｌ／ｍｉｎ、１０００〜１１００℃、５〜１０ｋＰａと、粒径の大きい酸化アルミニウム層７となるように成膜する。
【００４８】
その後、最外層８として窒化チタン（ＴｉＮ）層を成膜するには、反応ガス組成として塩化チタン（ＴｉＣｌ４）ガスが０．１〜１０体積％、窒素（Ｎ２）ガスが０〜６０体積％、残りが水素（Ｈ２）ガスからなる混合ガスを調整し、チャンバ内を炉内温度８００〜１０００℃、圧力５〜８５ｋＰａとして粒径の細かい窒化チタン層を成膜する。
【００４９】
ここで、本発明の工具１においては、最外層８を♯５００または♯５００よりも細かいダイヤモンド砥粒を用いたブラシ加工によって研磨加工することで、隣接する下層である酸化アルミニウム層７の粒子を窒化チタン層中に露出させることができ、最外層８の表面に酸化アルミニウム相８Ａと窒化チタン相８Ｂが散在した本発明の被覆層６を得ることができる。すなわち、酸化アルミニウム相８Ａが散在し、その酸化アルミニウム相８Ａ囲むように窒化チタン相８Ｂが存在した表面構成をとることができる。
【００５０】
ここで、ブラシ加工でのブラシ毛の突き出し量を１〜７ｃｍ、特に１〜５ｃｍとすることが望ましい。これによって、ブレーカを有するような凹凸のある形状の工具でも凹凸形状の隅に研磨されない部分が残存することなく、最外層８の表面全体のすみずみにまでわたって研磨加工することができて工具１の表面を均一な面粗度にすることができ、かつ、工具１表面全体に酸化アルミニウム相８Ａを適度に露出、散在させることができる
なお、上記の実施の形態の例では化学気相蒸着（ＣＶＤ）法にて被覆層６の成膜を行なう方法について説明したが、本発明の工具１の製造方法はこれに限定されるものではなく、物理気相蒸着（ＰＶＤ）法等のその他の成膜方法にて被覆層６を成膜したものであってもよい。この場合でも成膜ガス流量や成膜温度を制御すること等によって最外層８の粒径を適正化することができるとともに、上記加工法にて最外層８を研磨加工して被覆層６の表面に酸化アルミニウム相８Ａを露出させることができ、本発明の酸化アルミニウム相８Ａが散在し、それを囲むように窒化チタン相８Ｂが存在する表面構成を作製することができる。
【実施例】
【００５１】
平均粒径１．５μｍの炭化タングステン（ＷＣ）粉末に対して、平均粒径１．２μｍの金属コバルト（Ｃｏ）粉末を６質量％、平均粒径２．０μｍの炭化チタン（ＴｉＣ）粉末を０．５質量％、平均粒径２．０μｍのＴａＣ粉末を５質量％の割合で添加、混合して、プレス成形により切削工具形状（ＣＮＭＡ１２０４１２）に成形した後、脱バインダ処理を施し、０．０１Ｐａの真空中、１５００℃で１時間焼成して超硬合金を作製した。さらに、作製した超硬合金にブラシ加工にてすくい面より刃先強化処理（ホーニングＲ）を施した。
【００５２】
次に、上記超硬合金に対して、化学気相蒸着（ＣＶＤ）法により各種の被覆層を表２に示す構成の多層膜からなる被覆層を表１の条件にて成膜した。
【００５３】
また、被覆層を被覆した後、表２に示す研磨方法によって試料の表面を研磨して最表面層の層厚を表２に記載の値に調整し、試料Ｎｏ．１〜９の表面被覆切削工具を作製した。
【表１】
2007119859.tif 000003
【表２】
2007119859.tif 000004
【００５４】
次に、金属顕微鏡を用いて１０００倍の倍率で観察し、酸化アルミニウム相と窒化チタン相の散在を確認し、また、その観察像をニレコ社製画像解析装置ルーゼックスＦＳ型にて解析し、酸化アルミニウム相８Ａの面積比率を測定した。なお、この酸化アルミニウム相８Ａの面積比率は、ブレーカ面１２およびランド面１３について各々測定した。結果は表２に示した。
【００５５】
また、工具のランド面１３における最表面の表面粗さ（最大高さ粗さＲｚ、算術平均粗さＲａ）を触針式の表面粗さ測定器にて、ＪＩＳ  Ｂ０６０１’０１に準拠して触針式表面粗さ測定器を用い、カットオフ値０．２５ｍｍ、基準長さ：０．８ｍｍ、走査速度：０．１ｍｍ／秒にて測定した。結果は表２に示した。
【００５６】
さらに、得られた工具の被覆層を透過型電子顕微鏡（ＴＥＭ）にて５００，０００倍の倍率で観察し、ニレコ社製画像解析装置ルーゼックスＦＳ型を用いて最外層の表面の酸化アルミニウムの粒径を測定した。結果は表２に示した。具体的には、個々の粒子について面積を算出し、その平均値を同じ面積の円に換算した時の円の直径を平均粒径として算出した。
【００５７】
そして、上記で得られた各表面被覆切削工具を用いて下記の条件により、連続切削試験を行い、耐摩耗性および耐欠損性を評価した。結果は表３に示した。
【００５８】
（連続切削条件）
被削材  ：ＳＣＭ４４０  円柱材
工具形状：ＣＮＭＧ１２０４０８
切削速度：３５０ｍ／分
送り速度：０．４ｍｍ／ｒｅｖ
切り込み：２ｍｍ
切削時間：２０分
切削状態：湿式切削
評価項目：金属顕微鏡にて切刃を観察し、逃げ面摩耗量・クレーター摩耗の深さを測定。また、切削時間５分時における刃先の状態を観察した。
【表３】
2007119859.tif 000005
【００５９】
表１〜３より、窒化チタンからなる最外層の表面に酸化アルミニウム相が散在していなかった試料Ｎｏ．７〜９では、工具摩耗の進行も早く、被削材の溶着や、切りくずの噛みこみによるチッピングにより、工具寿命の非常に短いものであった。そのうち、研磨加工が充分でなく、最外層に酸化アルミニウムが露出していない試料Ｎｏ．７および８では、酸化アルミニウムによる耐酸化性が得られないため、特に工具表面において高温となり酸化されやすいブレーカ面において摩耗が発生しやすく、その結果、これらの試料ではクレーター摩耗の値が大きなものとなった。また、最外層が全て研磨加工で除去され表面が酸化アルミニウムのみとなった試料Ｎｏ．９は、耐溶着性が不十分となり、その結果、ランド面における被削材の溶着に起因する逃げ面摩耗が、特に大きくなった。
【００６０】
それに対し、最外層の表面において、窒化チタン相と酸化アルミニウム相が散在している試料Ｎｏ．１〜６では、上記切削条件においてクレーター摩耗、逃げ面摩耗の耐摩耗性がともに優れ、切り屑処理もよく、切りくずの噛み込みや被削材の溶着による損傷もほとんどなかった。
【００６１】
また、ランド面およびブレーカ面における酸化アルミニウム相の面積比率は、いずれの試料においても、ブレーカ面の方が高くなっていた。これは、各試料の製造工程に共通する、基体の作製後のブラシ加工によって施す刃先強化処理によるものと考えられる。すなわち、刃先強化処理によって、切刃近傍に存在するランド面もある程度研磨される。そのため、成膜後の研磨加工時には、ランド面とブレーカ面の表面粗さは異なり、全く研磨されていない表面の粗いブレーカ面は、成膜後の研磨加工で大きく研磨され、結果として、ブレーカ面は、ランド面よりも酸化アルミニウム相が多く露出する。すなわち、酸化アルミニウム相の表面における面積比率は、各試料の膜構成や表面粗さによらず、成膜前の刃先強化処理に依存するため、各試料のランド面とブレーカ面での面積比率の差異は、ほぼ同等である。
【００６２】
また、上述した様々な研磨加工手段のうち、表２に示すようにブラシ加工が好適であった。例えば、試料Ｎｏ．９のバレル加工では最外層のほとんどを除去してしまうため、本発明の効果が得られない。そのため、研磨加工の際は、最外層の表面に、窒化チタン相と酸化アルミニウム相が散在するように研磨加工手段および条件を選択しなければならない。また、上述の最外層の表面構成を形成することで耐摩耗性に優れるが、さらに研磨加工を施すことで表面の平滑性が向上するため、より一層耐摩耗性の向上が図れる。例えば、試料Ｎｏ．７では、ブラシの突出長が０．３ｃｍであるが、その結果、最大高さ粗さＲｚおよび算術平均粗さＲａはいずれも大きな値となり、表面の平滑性が乏しく、クレーター摩耗を引き起こしやすい。
【００６３】
以上、いくつかの実施形態を挙げて、本発明の効果を説明したが、本発明はこれらの実施形態に限定されるものではない。
【００６４】
例えば、フライス切削用工具、ドリルやエンドミルのような転削工具は勿論、パンチやダイス、スリッタのような切削用途以外の耐摩耗工具などでもその効果は大きい。すなわち、パンチ、スリッタは切削工具のランド面に相当するエッジに隣接する領域を有しており、ダイスは、被加工材が擦過する面を広く有しているので、耐溶着性に優れた窒化チタン主要相中に耐酸化性に優れた酸化アルミニウム分散相を散在させる本発明によれば、この種の工具においても優れた効果が得られる。
【図面の簡単な説明】
【００６５】
【図１】本発明の表面被覆部材の好適な応用例である表面被覆切削工具の第一の実施形態を示す概略斜視図
【図２】図１の切削工具のＡ−Ａ線要部拡大断面図
【図３】ランド面を設けない他の実施形態を示す表面被覆切削工具の要部拡大断面図
【図４】直角あるいは鈍角のすくい角を有した他の実施形態を示す表面被覆切削工具の要部拡大断面図
【図５】（ａ）本発明の表面被覆切削工具のブレーカ面における被覆層の表面状態概略図  （ｂ）本発明の表面被覆切削工具のランド面における被覆層の表面状態概略図
【符号の説明】
【００６６】
１：工具（表面被覆切削工具）
２：基体
３：すくい面
４：逃げ面
５：切刃
６：被覆層
６ａ：炭窒酸化チタン層
６ｂ：炭窒化チタン層
６ｃ：窒化チタン層
７：酸化アルミニウム層
８：最外層（窒化チタン）
８Ａ：酸化アルミニウム相
８Ｂ：窒化チタン相
８Ｃ：炭窒化チタン相
１２：ブレーカ面
１３：ランド面
１４：刃先の強化処理を施した領域
【図１】
2007119859.tif 000006
【図２】
2007119859.tif 000007
【図３】
2007119859.tif 000008
【図４】
2007119859.tif 000009
【図５】
2007119859.tif 000010